(57)【特許請求の範囲】
【請求項１】
導電性コンタクトを必要とする太陽電池層の上に、金属格子コンタクトおよび誘電体パターンを形成する方法であって、
前記層の上に金属薄膜を形成するステップと、
前記金属薄膜の上にエッチレジストパターンを形成するステップと、
前記金属薄膜をエッチングすることによって、前記エッチレジストパターンおよび前記エッチレジストパターンの下の金属格子コンタクトパターンをそのまま残すと同時に、前記層の他の部分を露出させるステップと、
前記エッチレジストパターンおよび前記層の前記露出した部分の上に誘電体層を形成するステップと、
前記エッチレジストパターンおよび前記エッチレジストパターンの上の前記誘電体を除去することによって、導電性コンタクトを必要とする前記層の上に、実質的に同一平面上にある金属格子コンタクトおよび誘電体パターンを残すステップと
を含むことを特徴とする方法。
【請求項２】
前記金属格子コンタクトパターンは、前記太陽電池の前方および／または後方のコンタクト電極を形成することを特徴とする請求項１に記載の方法。
【請求項３】
前記誘電体層は、前記太陽電池の光学的な反射防止層または光学的な反射層であることを特徴とする請求項２に記載の方法。
【請求項４】
導電性コンタクトを必要とする前記層は、それ自体のパッシベーションをもたらす多機能層であり、パッシベーションが前記誘電体層で実質的に必要とされないようになっていることを特徴とする請求項３に記載の方法。
【請求項５】
前記エッチレジストパターンを直接書き込み、ｉｎ−ｓｉｔｕで硬化させるステップ
をさらに含むことを特徴とする請求項１に記載の方法。
【請求項６】
前記直接書き込むステップは、インクジェットまたはスクリーン印刷を含むことを特徴とする請求項５に記載の方法。
【請求項７】
前記除去ステップは、レーザを用いて前記誘電体内に選択的に孔をあけることによって、前記エッチレジストパターンの前記除去ステップを容易にすること含むことを特徴とする請求項１に記載の方法。
【請求項８】
前記エッチレジストパターンおよび前記誘電体層のｉｎ−ｓｉｔｕでの熱処理を用いて、孔、亀裂および／または他の欠陥を形成し、それによって、前記エッチレジストパターンの前記除去ステップを容易にするステップをさらに含むことを特徴とする請求項１に記載の方法。
【請求項９】
前記エッチレジストパターンを、前記エッチレジストパターン材料に吸収される液体に曝すことによって膨張させて、前記パターン材料の体積および面積を増大させることによって前記誘電体層を通る開口部を壊すように作用させることで、前記エッチレジストパターンの前記除去ステップを容易にすることを特徴とする請求項１に記載の方法。
【請求項１０】
前記除去ステップは、前記エッチレジストパターン材料の体積膨張、ならびに後続のマスキング材料および前記誘電体層の除去を含むことを特徴とする請求項１に記載の方法。
【請求項１１】
導電性コンタクトを必要とする層の上に、金属格子コンタクトおよび誘電体パターンを形成する方法であって、
導電性コンタクトを必要とする前記層の上にエッチレジストパターンを形成すると同時に、前記層の他の部分を露出させるステップと、
前記エッチレジストパターンおよび前記層の前記露出した部分の上に誘電体層を形成するステップと、
前記エッチレジストパターンおよび前記エッチレジストパターンの上の前記誘電体を除去することによって、導電性コンタクトを必要とする前記層の上に、前記エッチレジストパターンに対応する同一平面上にあるギャップを有する、実質的に同一平面上にある誘電体パターンを残すステップと、
前記ギャップを金属で充填することによって、導電性コンタクトを必要とする前記層の上に金属格子コンタクトおよび誘電体パターンを残すステップと
を含むことを特徴とする方法。
【請求項１２】
前記金属格子コンタクトパターンは、太陽電池の前方および／または後方のコンタクト電極を形成することを特徴とする請求項１１に記載の方法。
【請求項１３】
前記誘電体層は、前記太陽電池の光学的な反射防止層または光学的な反射層であることを特徴とする請求項１２に記載の方法。
【請求項１４】
導電性コンタクトを必要とする前記層は、それ自体のパッシベーションをもたらす多機能層であり、パッシベーションが前記誘電体層で実質的に必要とされないようになっていることを特徴とする請求項１３に記載の方法。
【請求項１５】
前記エッチレジストパターンを直接書き込み、ｉｎ−ｓｉｔｕで硬化させるステップ
をさらに含むことを特徴とする請求項１１に記載の方法。
【請求項１６】
前記直接書き込むステップは、インクジェットまたはスクリーン印刷を含むことを特徴とする請求項１５に記載の方法。
【請求項１７】
導電性コンタクトを必要とする太陽電池層の上に、金属格子コンタクトおよび誘電体パターンを形成する方法であって、塗布されたレジストパターンは、金属エッチング用のマスクとして、および後で堆積させる誘電体のリフトオフ用の自己整合マスクとして働き、前記方法は、前記層の上に金属薄膜を堆積させるステップと、前記金属薄膜の上にレジストパターンを堆積させるステップと、前記レジストパターンに従って前記金属薄膜をエッチングするステップと、前記層および前記レジストの頂部に誘電体を堆積させるステップと、前記レジストおよび前記レジストの上にある前記誘電体を除去して、導電性コンタクトを必要とする前記層の上に、実質的に同一平面にある金属格子コンタクトおよび誘電体パターンを残すステップとを含むことを特徴とする方法。
【発明の詳細な説明】
【技術分野】
【０００１】
本発明は、太陽電池および太陽電池モジュールに関する。より詳細には、本発明は、改善された太陽電池の構造およびセルの効率を高めるための製造方法に関する。
【背景技術】
【０００２】
関連出願の情報
本願は、参照によって全体が本明細書に組み込まれている、２０１０年９月３日出願の米国特許仮出願第６１／３７９，８１０号明細書の利益を主張するものである。
【０００３】
本願はまた、２００９年４月２１日出願の「High-Efficiency Solar Cell Structures and Methods of Manufacture」という名称の、本発明の譲受人に譲渡され、既に出願された米国特許仮出願（譲渡後の出願番号は第６１／１７１，１９４号明細書）、および２０１０年４月２１日出願の「High-Efficiency Solar Cell Structures and Methods of Manufacture」という名称の、本発明の譲受人に譲渡された国際特許出願（譲渡後の出願番号はＰＣＴ／ＵＳ１０／３１８６９）に関する。これらの出願はそれぞれ、やはり参照によって全体が本明細書に組み込まれる。本発明のすべての態様は、前述の出願の開示と組み合わせて用いることができる。
【０００４】
太陽電池は、本質的に無限量の太陽エネルギーを使用可能な電気出力に変換することによって、社会に対して広範にわたる利益をもたらしている。その使用が増えるにつれて、大量生産および効率など、ある特定の経済的要素が重要になる。
【０００５】
太陽放射は、通常は前面と呼ばれる太陽電池の一方の表面を優先的に照射すると考えられる。入射する光子から電気エネルギーへの高いエネルギー変換効率を実現するためには、シリコン基板内で光子を効率的に吸収することが重要である。これは、前面に対する適切な表面のテクスチャ化（ｔｅｘｔｕｒｉｎｇ）および反射防止コーティング、ならびに基板自体を除くすべての層内における低い寄生吸収によって実現することができる。さらに、セルの裏面に反射層を設け、内部での光の閉じ込めを改善することが重要になる場合がある。太陽電池の高効率のために重要な他のパラメータは、金属電極によって前方の表面を遮蔽することである。一般的に、最適化された金属格子では、遮蔽と金属構造の電気抵抗の間で損失の折り合いをつけることが求められる。太陽電池の効率の最適化には、フィンガがきわめて細く、そうしたフィンガ間の距離が短い格子が必要であり、格子は高い電気伝導率を有するべきである。この構造を形成する実際的な方法が、本発明の主題である。
【０００６】
太陽電池の生産では、例えば前方の表面に電極を印刷するために、スクリーン印刷技術を用いることができる。シリコン窒化物の反射防止コーティングの上に銀ペーストを印刷し、高温プロセスでコーティングを通して焼成することができる。これは簡潔なプロセスであるが、印刷されるペーストにいくつかの非金属成分が使用されるため、この手法のある固有の特性によって、５０μｍ（通常は約１００μｍ）超の比較的広いライン幅、および金属格子のかなり低いライン導電性を伴う。さらに、焼成プロセスによって、金属ペーストの成分が反射防止層を通して基板の中に浸透し、基板では再結合が増加する。これは、空間電荷領域の望ましくない浸透によってｐｎ接合が激しく損傷を受ける可能性がある場合の前方の接合デバイス、ならびに前方の表面の再結合が増加し、後方の接合エミッタの収集効率を著しく低下させる場合の後方の接合デバイスの両方のケースにあてはまる。
【発明の概要】
【課題を解決するための手段】
【０００７】
一態様において、導電性コンタクトを必要とする層の上に、金属格子コンタクトおよび誘電体パターンを形成する方法に関する本発明によって、従来技術の欠点が克服され、さらなる利点が提供される。その方法は、層上に金属薄膜を形成するステップと、金属薄膜の上にエッチレジストパターン（ｅｔｃｈ  ｒｅｓｉｓｔ  ｐａｔｔｅｒｎ）を形成するステップと、金属薄膜をエッチングし、それによって、エッチレジストパターンおよびエッチレジストパターンの下の金属格子コンタクトパターンをそのまま残すと同時に、層の他の部分を露出させるステップと、エッチレジストパターンおよび層の露出した部分の上に誘電体層を形成するステップと、エッチレジストパターンおよびエッチレジストパターンの上の誘電体を除去し、それによって、導電性コンタクトを必要とする層の上に、実質的に同一平面上にある金属格子コンタクトおよび誘電体パターンを残すステップとを含む。
【０００８】
導電性コンタクトを必要とする層は、光起電力デバイスの一部を含むことができる。金属格子コンタクトパターンは、太陽電池の前方および／または後方のコンタクト電極を形成することができ、誘電体層は、太陽電池の光学的な反射防止層または光学的な反射層とすることができる。導電性コンタクトを必要とする層は、それ自体のパッシベーション（ｐａｓｓｉｖａｔｉｏｎ）をもたらし、誘電体層でのパッシベーションを実質的に不要にする多機能層とすることもできる。
【０００９】
一態様において、エッチレジストパターンは、例えばインクジェット印刷またはスクリーン印刷を用いてエッチレジストパターンを直接書き込み、ｉｎ−ｓｉｔｕ（元の位置、原位置）で硬化させることによって形成することができる。
【００１０】
レーザを用いて誘電体層内に選択的に孔をあけ、それによって、エッチレジストパターンの前記除去ステップを容易することができ；エッチレジストパターンおよび誘電体層のｉｎ−ｓｉｔｕでの熱処理を用いて、孔、亀裂および／もしくは他の欠陥を形成し、それによって、エッチレジストパターンの前記除去ステップを容易にすることができ；エッチレジストパターンを、エッチレジストパターン材料に吸収される液体に曝すことによって「膨張させる」ことができ、それによってパターン材料の体積および面積を増大させ、それによって誘電体層を通る開口部を壊すように作用し、それによってエッチレジストパターンの前記除去ステップを容易にし；かつ／またはエッチレジストパターン材料の体積膨張、ならびに後続のマスキング材料および誘電体層の除去（ｌｉｆｔｉｎｇ）を用いることができる。
【００１１】
さらに、その他の特徴および利点が、本発明の技術によって実現される。本発明の他の実施形態および態様が本明細書に詳しく記述され、それらは特許請求される発明の一部と考えられる。
【図面の簡単な説明】
【００１２】
本発明とみなされる対象物は、本明細書の最後の部分の特許請求の範囲において詳しく示され、明確に特許請求される。本発明の前述のおよび他の目的、特徴ならびに利点は、添付図面と共に取り上げる以下の詳細な説明から明らかになる。
【００１３】
【図１Ａ】本発明の様々な態様による、製造中の例示的な太陽電池の部分断面図である。
【図１Ｂ】本発明の様々な態様による、製造中の例示的な太陽電池の部分断面図である。
【図２Ａ】本発明の様々な態様による、製造中の例示的な太陽電池の部分断面図である。
【図２Ｂ】本発明の様々な態様による、製造中の例示的な太陽電池の部分断面図である。
【図２Ｃ】本発明の様々な態様による、製造中の例示的な太陽電池の部分断面図である。
【図２Ｄ】本発明の様々な態様による、製造中の例示的な太陽電池の部分断面図である。
【図３Ａ】本発明の様々な態様による、製造中の例示的な太陽電池の部分断面図である。
【図３Ｂ】本発明の様々な態様による、製造中の例示的な太陽電池の部分断面図である。
【図３Ｃ】本発明の様々な態様による、製造中の例示的な太陽電池の部分断面図である。
【図３Ｄ】本発明の様々な態様による、製造中の例示的な太陽電池の部分断面図である。
【図４Ａ】本発明の様々な態様による、製造中の例示的な太陽電池の部分断面図である。
【図４Ｂ】本発明の様々な態様による、製造中の例示的な太陽電池の部分断面図である。
【図４Ｃ】本発明の様々な態様による、製造中の例示的な太陽電池の部分断面図である。
【図４Ｄ】本発明の様々な態様による、製造中の例示的な太陽電池の部分断面図である。
【図４Ｅ．１】本発明の様々な態様による、製造中の例示的な太陽電池の部分断面図である。
【図４Ｆ．１】本発明の様々な態様による、製造中の例示的な太陽電池の部分断面図である。
【図４Ｆ．２】本発明の様々な態様による、製造中の例示的な太陽電池の部分断面図である。
【図４Ｇ．１】本発明の様々な態様による、製造中の例示的な太陽電池の部分断面図である。
【図４Ｇ．２】本発明の様々な態様による、製造中の例示的な太陽電池の部分断面図である。
【図４Ｈ】本発明の様々な態様による、製造中の例示的な太陽電池の部分断面図である。
【図４Ｉ】本発明の様々な態様による、製造中の例示的な太陽電池の部分断面図である。
【図４Ｊ】本発明の様々な態様による、製造中の例示的な太陽電池の部分断面図である。
【図５Ａ】本発明の様々な態様による、製造中の例示的な太陽電池の裏面の部分断面図である。
【図５Ｂ】本発明の様々な態様による、製造中の例示的な太陽電池の裏面の部分断面図である。
【図５Ｃ】本発明の様々な態様による、製造中の例示的な太陽電池の裏面の部分断面図である。
【図５Ｄ】本発明の様々な態様による、製造中の例示的な太陽電池の裏面の部分断面図である。
【図５Ｅ】本発明の様々な態様による、製造中の例示的な太陽電池の裏面の部分断面図である。
【図６】本発明による、電気的コンタクトを必要とする多機能層を有する太陽電池の部分断面図である。
【発明を実施するための形態】
【００１４】
本発明は、多くの太陽電池の構造に適用することができる。以下の説明は、本発明の例示的な実施形態を示すものである（説明では、同様の要素を指すのに類似の参照番号を用いる）。本発明は、記載されるこれらの実施形態に限定されない。
【００１５】
本発明の一実施形態に従って、図１Ａ〜Ｂに、太陽電池１０の前面および／または裏面のメタライゼーション（ｍｅｔａｌｌｉｚａｔｉｏｎ）のための改善された構造および方法が開示されている。結果として生じるメタライゼーションライン１４のライン幅は５０μｍ以下程度とすることができ、前面の金属による全表面被覆率は約７％以下とすることができる。
【００１６】
図１Ａは、高効率の太陽電池１０のための最適化された前方のコンタクト構造を示している。誘電体、例えば反射防止コーティング１２が、下にある基板１１を、金属コンタクト（例えばラインまたは他の適切な構造）１４の下部を除く表面全体にわたって被覆している。高効率の太陽電池では、同様の構造を後方のコンタクトとして用いることもできる。そのような場合、コーティング１２は反射層として機能することができる。
【００１７】
図１Ｂに示すように、金属コンタクト１４は、電極の所望の厚さまでのめっきを開始するためのシード層として用いることができる。引き続き、薄い金属コンタクト１４を必要な厚さまでめっきして（１４’）、より高い導電性を得ることができる。ライン導電性の増強のための電気めっきは、約１００〜３００ｎｍ程度の金属層の厚みをもたらし、それを用いて十分な均一性を可能にすることができる。
【００１８】
図２Ａ〜Ｄの部分断面図を参照すると、セル２０におけるそうしたコンタクト構造の実現は、基板２１の上に感光性レジスト２３を堆積させるリフトオフプロセスによって実施することができる。図２Ａに示すように、基板を反射防止コーティング（ＡＲＣ）２２などの誘電体コーティングによって被覆することができる。レジストを部分的にＵＶ光に曝し、現像して、マイクロメートル範囲のはっきりしたレジスト構造を得ることができる。このレジスト構造は、例えば酸によるＡＲＣ２２の選択的エッチングを可能にし、図２Ｂに示すような構造を生じさせることができる。この構造化されたレジストおよび基板の上に、薄い金属薄膜２４を堆積させることが可能であり、金属薄膜２４は異なる材料のスタックとすることができる。金属の堆積は、例えば蒸着またはスパッタリングによって行うことができる。後続のステップ、すなわちリフトオフステップでは、図２Ｃに示すように、覆われていない側面２６を介してレジスト２３をエッチングし、レジスト２３を溶解する溶媒または苛性アルカリ溶液にレジストを曝すことができる。結果として、図２Ｄに示すように、金属薄膜が基板から取り除かれ、基板の上に細かいコンタクト２４’を得ることができる。
【００１９】
この例示的な順序（図２Ａ〜Ｄ）は、堆積した金属層が不連続で、溶液がレジスト２３を直ちに剥離し、したがって金属層２４のレジスト上の部分を剥離し、ラインコンタクト２４’を残す、負の側面を有するレジストの１つのケースを図示している。
【００２０】
フォトリソグラフィによって画定されるレジストの高いコストおよびプロセスの複雑さを回避するために、本発明に従って、インクジェット印刷またはスクリーン印刷など、構造化されたレジストを堆積させるための比較的安価な技術を用いることができる。しかしながら、（基板３１、ＡＲＣ３２およびレジスト３３を有するセル３０の断面を示す）図３Ａおよび（基板３１’、ＡＲＣ３２’およびレジスト３３’を有するセル３０’の断面を示す）３Ｃに示すように、垂直な側面または正に傾斜した側面を有する理想的ではない構造が得られることもある。これによって、連続した金属薄膜（それぞれ３４、３４’）が生じる可能性があり、それぞれ図３Ｂおよび３Ｄに示すように、基板全体にわたって、レジストの剥離を側面３６および３６’から均一に開始することができない。レジストのエッチングを可能にするために、亀裂など金属薄膜内の欠陥が必要になる場合がある。これによって、リフトオフプロセスに必要な時間が著しく増大することがあり、また苛性アルカリ溶媒を用いたとき、金属薄膜のエッチングを引き起こす恐れもある。
【００２１】
他の方法を用いてレジストの段状部分に金属層の割れ目を生成し、溶液がレジストを剥離できるようにすることも可能である。例えば、異なる特性の多層のレジストを用いるプロセスによって、負の勾配の側面を生じさせることが可能であり、したがって、金属層がレジストの段状部分全体を被覆しないようにする。レジストおよび取り除かれる層に亀裂を導入することができる、レジストの熱処理を用いてもよい。超音波技術を用いることもできる。しかし、こうした方法では、側面の金属層が機械的に引き剥がされる可能性がある。特に表面積の５％までの典型的なコンタクトでは金属の９５％を取り除く必要があるため、そうした方法は制御が難しく、基板およびメタライゼーション層にさらに応力を生じさせる可能性がある。
【００２２】
費用がかかることに加えて、金属被覆率が５％である場合には、面積の９５％をレジストで被覆し、次いで取り除かなければならず、その結果、プロセスが欠陥に対して脆弱になる。取り除かれる材料は金属であり、比較的厚く（例えば、後続の電気めっきでの適切な電流分布には数百ナノメートルが必要）、延性がある。
【００２３】
本発明によれば、例えば反射防止コーティング（ＡＲＣ）または反射コーティング（ＲＣ）などの光学的コーティングのリフトオフプロセスを用いて、太陽電池のための細かいコンタクト（例えばライン状）パターンのメタライゼーションが提供される。この手法は、金属層を取り除く一般的なリフトオフの前述の制限を克服する。メタライゼーションの割合が５％の場合、面積の残りの９５％をレジストで被覆する必要があるため、そうした問題によって消耗品のコストが高くなることがある。フォトリソグラフィ技術は、きわめて複雑かつ高コストのプロセスになる可能性がある。インクジェット印刷またはスクリーン印刷では、５０μｍより狭い最小のライン幅を得ることがきわめて難しくなる。また、側面は好適なリフトオフが可能になるように成形されない。
【００２４】
しかしながら、本発明によれば、メタライゼーションのためのラインの画定は、間隔をあけることによるものではなく、レジストを堆積させることによるものであり、すなわち、約２０μｍ幅のラインを印刷することが可能なインクジェット技術または分配方法を用いることができる。金属のエッチングは、レジストの下の金属層にアンダカット（ｕｎｄｅｒｃｕｔ）を生じさせるように調整することができる。これによって、レジストの縁部でのＡＲＣ（またはＲＣ）の連続的な堆積が妨げられ、レジストを侵食するための場所が設けられる。剥離用の溶液がレジストに到達する場所をさらに生成するために、レジスト上のＡＲＣ層のレーザ開口部を用いることもできる。金属のアンダカットがないと、堆積したＡＲＣと金属シード層の間に閉じたシールが生じる。これは、めっきされたメタライゼーションラインが、シリコン内に欠陥を生じさせることがある銅など、下にある基板を汚染する恐れがある金属からなる場合にはきわめて有用である。その場合、ＡＲＣが基板を保護し、基板内への拡散を防止する。本発明の１つの利点は、５％のコンタクトの被覆率の割合では、（金属のリフトオフの場合の９５％とは対照的に）５％のレジスト被覆率しか必要としないことである。また、取り除かれる材料は、通常はずっと厚い（数百ナノメートルの）延性金属ではなく、通常は薄い（例えば５０〜１００ｎｍの）脆性材料である。本発明の一実施形態では、レジストの除去は、レジストを溶解するのではなく膨張させることによって行われる。レジストの膨張によって、レジスト頂部のＡＲＣにさらに亀裂が入り、反応速度が高まる。この手法には、硬化後の固体含有量が高いＵＶ硬化レジストが特に適している場合がある。
【００２５】
図４Ａ〜Ｊの部分断面図を参照すると、本発明の様々な態様に従って、例えばシリコン太陽電池の前方のコンタクト電極に対する方法、および得られる関連する構造が開示されている。
【００２６】
図４Ａ〜Ｊを全体的に参照してこのプロセスを要約すると、下にある基板４１（例えば、テクスチャ化されたシリコン）の上に、例えば物理蒸着（ＰＶＤ）によって薄い薄膜金属４４を堆積させることができる。そうした薄い薄膜金属は、例えば約５０から２００ｎｍの厚さを有するニッケルとすることができる。次いで、薄い金属の表面上に、パターン形成されたレジスト４３が形成される。そうしたパターン形成されたレジストは、例えば市販の印刷ヘッド（例えば、ＦｕｊｉＦｉｌｍ−Ｄｉｍａｔｉｘ  ＳＥ−１２８  ＡＡ、またはＫｏｎｉｃａ  Ｍｉｎｏｌｔａ  ＫＭ５１２Ｍ）および市販のインクジェットレジスト（例えば、Ｓｕｎ  Ｃｈｅｍｉｃａｌ  Ｉｎｃ製、またはＭａｃＤｅｒｍｉｄ  Ｉｎｃ．製）を用いたインクジェット印刷によって形成することができる。当業者には知られているように、プロセスの要件（解像度、安定性など）すべてを満たすことを可能にするために、インクジェット印刷可能なレジストは名目上、特定の特性（例えば粘性、表面張力、耐酸性、硬化および剥離の型など）を有するように配合すべきである。
【００２７】
レジスト４３の適切な硬化の後、レジストで被覆されていない薄い薄膜金属が、適切な金属エッチ溶液によってエッチングされる。次いで、構造全体にわたって誘電体薄膜４２／４２’を堆積させる。そうした誘電体薄膜は、適当な屈折率および厚さを選択することによって反射防止コーティングを形成することができる。次いで、レジスト４３およびレジストの上にある誘電体４２’が除去される。そうした除去は、例えば超音波攪拌と共に適切な溶媒での浸漬によって、または本明細書に記載の他の技法によって実施することができる。次いで、薄膜金属の上に電気めっきされた金属４４’を形成することができる。したがって、本発明によって、シリコン太陽電池の前面で電気めっきした細い金属トレース（幅４０μｍ未満）を誘電体の反射防止コーティングによって囲むこと（そうしたきわめて望ましい構造）が可能になる。
【００２８】
より詳細には、図４Ａの断面４０を参照すると、基板４１の上に金属コンタクトの薄膜４４が堆積される。この金属薄膜は、１つまたは複数の異なる金属または金属合金の薄い薄膜の組み合わせとすることができる。本明細書において「基板」という用語は、導電性の接続を必要とする下部の任意の層を意味するのに広義に用いられる。したがって、前述のセルの構造は、付加的な下部の機能層を含むことができる。図４Ｂでは、金属層４４の上に細いライン４３を含むレジストパターンが分配される。次いで、レジスト４３によって被覆された部分を除く金属層４４全体がエッチングされる。金属エッチングの程度は、大きいまたは小さいアンダカットを生成するように（例えば図４Ｃ）、またはアンダカットを生成しないように（例えば図４Ｄ）制御することができる。
【００２９】
図４Ｅ．１に示すように、表面および構造の上に誘電体コーティング４２を堆積させることができる。金属エッチのアンダカットによって、この堆積を、基板の上の誘電体層４２とレジストの上の誘電体４２’との間で不連続にすることができる。レジスト除去剤の機構４７によって、金属エッチの間に生成されたアンダカットなどの誘電体（４２〜４２’）の不連続部を介してレジストを侵食することができる。
【００３０】
堆積させる誘電体は、例えば塗布ガラス（ＳＯＧ）コーティング、ＢＣＢ（ベンゾシクロブテン）などの硬質のポリマーコーティング、またはＳＵ−８フォトエポキシとすることができる。反射防止コーティング（ＡＲＣ）のより一般的な例には、１．４＜ｎ＜３（例えば、１．７＜ｎ＜２．５）の範囲内の屈折率、および２０ｎｍ＜厚さ＜１１０ｎｍ（例えば、６０ｎｍ＜厚さ＜１００ｎｍ）の範囲内の厚さを有する反射防止薄膜が含まれる。例には、シリコン窒化物、シリコン炭化物、シリコン酸化物、チタン二酸化物、透過性および導電性のある酸化物が含まれる。反射コーティング（ＲＣ）の例には、シリコン酸化物、適切な屈折率を有する他の化合物、ポリマーレジストまたはエポキシが含まれる。誘電体は、例えば適切な堆積温度におけるプラズマ強化化学気相成長（ＰＥＣＶＤ）によって堆積させることができる。
【００３１】
図４Ｆ．１〜４Ｆ．２に示す本発明の他の態様では、レーザ４８が、コンタクト層４４に損傷を引き起こすことなく、レジスト４３の上に開口部を生成すること、または誘電体４２’を部分的に除去することが可能であるため、レーザ照射４８または他の同様の技術を用いて、誘電体層４２’の中に開口部を局所的に設けることができる。次いで、レジスト除去剤の機構４７が、開口部を通してレジストを侵食することができる。
【００３２】
図４Ｇ．１〜４Ｇ．２に示す本発明の他の態様では、誘電体層４２’内の開口部を、誘電体薄膜４２’内に故意にまたは必然的に形成されたピンホール４９から得ることができる。あるいは、ＡＲＣ層４２’内の開口部を、脆性の誘電体薄膜４２’に亀裂を生じさせるレジスト４３の熱膨張によって形成することができる。いずれの場合も、次いでレジスト除去剤４７が、そうしたピンホール、亀裂および／または同様の開口部を通してレジストを侵食することができる。
【００３３】
図４Ｈを参照すると、名目上、レジスト除去剤の化学物質、例えば適切なレジスト溶媒の存在下で、場合によっては超音波攪拌および／またはメガソニック攪拌と組み合わせてレジスト４３を溶解することによって、リフトオフプロセス（レジスト４３および上にある誘電体コーティング４２’の除去）を行うことができる。本発明の一実施形態では、レジストを除去剤の化学物質によって膨張させる。この局所的な膨張によって脆性の誘電体４２’に亀裂が生じ、完全なリフトオフプロセスが得られる。
【００３４】
図４Ｉを参照すると、レジストの剥離および誘電体のリフトオフの後、所望の細かい金属ライン４４が基板４１に接触し、誘電体４２によって囲まれている。製造手順の間に金属のアンダカットが実施されない（または最小限の金属のアンダカットが実施される）と、結果として生じる構造は、実質的に同一平面上にある誘電体４１によって囲まれた金属格子パターン４４を有し、金属４４と誘電体４２の間にはギャップがないか、または最小限のギャップになる。そうした突き合わせ接合の構造は、従来技術のリフトオフプロセスとは明らかに異なるものである。
【００３５】
図４Ｊを参照すると、（１つまたは複数の）後続のステップにおいて、金属格子パターン４４をめっき４４’によって厚くし、先に論じた必要なライン導電性を得ることができる。
【００３６】
図５Ａ〜Ｅを参照すると、同様のプロセスを、例えば反射コーティング（ＲＣ）の層を必要とする太陽電池の裏面に対して実施することも可能である。図５Ａの断面５０を参照すると、前述のプロセス（例えば、インクジェット印刷またはスクリーン印刷）を用いて、基板５１の上に細いレジストライン（または分離された領域、例えばドットなど、他の適切なタイプのコンタクト）５３が分配される。
【００３７】
図５Ｂに示すように、表面およびレジスト構造の上に、先に論じた組成物（例えば、この例ではＲＣ）の誘電体コーティング５２を堆積させることができる。次いで、レジスト除去剤の機構を用いて、誘電体内の不連続部を介してレジストを侵食し、図５Ｃの構造が得られる。
【００３８】
図５Ｄに示すように、次いで基板５１の上に金属コンタクト薄膜５４を堆積させ、より大きい誘電体層部分５２の間に基板５１に対する細いコンタクトラインを得る。図５Ｅを参照すると、（１つまたは複数の）後続のステップにおいて、金属層５４をめっき５４’によって厚くし、先に論じた必要な導電性を得ることができる。
【００３９】
図４Ａ〜Ｊおよび図５Ａ〜Ｅに関して前述したプロセス、および結果として生じる構造は、それらの別個のプロセスステップ（例えばメタライゼーション、エッチングなど）を同時に実施可能な限りにおいて、一緒に実施することができる。さらに、どちらのプロセス（図４Ａ〜Ｊまたは５Ａ〜Ｅ）も、どの接続／層構造が必要とされるかに応じて、太陽電池の前面または裏面のどちらにも用いることができる。本明細書において「基板」という用語は、導電性の接続を必要とする下部の任意の層を意味するのに広義に用いられる。したがって、前述のセルの構造は、多くのタイプの付加的な下部の機能層を含むことができる。例えばｎ型の前面、ｎ型のウェハ、ｐ型の裏面、多機能で透過性かつ導電性の高濃度にドープされたシリコン化合物を、先に組み込まれた「High-Efficiency Solar Cell Structures and Methods of Manufacture」という名称の米国特許出願に開示されたものなど、本発明（または反対の極性のもの）と組み合わせて用いることができる。そうしたセルの構造の１つを図６に示すが、図６は、ｎ型の前面、ｎ型のウェハ、ｐ型の裏面を有し、コンタクト６４ａへの導電性の接続を必要とする、多機能で透過性かつ導電性の高濃度にドープされたシリコン化合物の層６１ａを含む太陽電池６０の部分断面図である。層６１ａは、複数の層の機能を組み合わせて多機能層６１ａとしているため、他の技術に勝る改善されたものである。この層は、電気的なパッシベーション性（ｐａｓｓｉｖａｔｉｎｇ）、透過性、および電極への垂直なキャリアの流れに対する十分な導電性をもつようにすることができ（裏面接合型太陽電池）、ウェハ６５との接合部を形成すること、および／または入射する光の反射率を低減すること（例えば、反射防止コーティング）が可能である。セル６０の後方では、やはり層６１ｂが、他の技術に勝る改善されたものを提供することができる。層６１ｂは、ウェハ６５との接合部を形成すること、９００ｎｍ超の波長の光子に対する高い反射率をもたらす屈折率を有すること、およびウェハ６５から金属電極６４ｂへの垂直なキャリアの流れに対して十分な導電性をもつことが可能である。
【００４０】
セル６０の例示的な層には、以下のものが含まれる。
【００４１】
層６１ａは、電気的なパッシベーション性、透過性および導電性のある薄膜とすることができ、屈折率が１．４＜ｎ＜３の範囲内、厚さが２０ｎｍ＜厚さ＜１１０ｎｍの範囲内、ｎ型のウェハでは比抵抗率がρ＜１０００オームｃｍの範囲内であり、１ｅ１８ｃｍ-3＜ＮD＜５ｅ２１ｃｍ-3の高濃度にｎドープされる。具体的な例には、以下のものが含まれる。
【００４２】
すなわち、ｎ型の非晶質または多結晶質のシリコン炭化物：リンでドープされたシリコン炭化物、窒素でドープされたシリコン炭化物、
【００４３】
ｎ型の非晶質または多結晶質のシリコン：リンでドープされた非晶質のシリコン、窒素でドープされた非晶質のシリコン、
【００４４】
ｎ型の非晶質または多結晶質のダイヤモンド状炭素：窒素でドープされたダイヤモンド状炭素である。
【００４５】
前述の例のいずれも、酸素および水素を含むことができる（ｎドープされたＳｉＣxＯyＨz、ｎドープされたＳｉＮxＯyＨz）。
【００４６】
層６１ｂは、電気的なパッシベーション性、透過性および導電性のある薄膜とすることができ、比抵抗率がρ＜１０００オームｃｍの範囲内である。例には以下のものが含まれる。
【００４７】
すなわち、ｐ型の非晶質または多結晶質のシリコン炭化物：ホウ素でドープされたシリコン炭化物、アルミニウムでドープされたシリコン炭化物、ガリウムでドープされたシリコン炭化物、
【００４８】
ｐ型の非晶質または多結晶質のシリコン：ホウ素でドープされたシリコン、アルミニウムでドープされたシリコン、ガリウムでドープされたシリコン、
【００４９】
ｐ型の非晶質または多結晶質のダイヤモンド状炭素：ホウ素でドープされたダイヤモンド状炭素、アルミニウムでドープされたダイヤモンド状炭素である。
【００５０】
前述の例のいずれも、酸素および水素を含むことができる（ｐドープされたＳｉＣxＯyＨz、ｐドープされたＳｉＮxＯyＨz）。
【００５１】
層６５は、ｎ型またはｐ型の結晶質シリコンウェハとすることができ、厚さがｗ＜３００μｍの範囲内であり、ベース抵抗率が、ｎ型のウェハでは０．５オームｃｍ＜ρ＜２０オームｃｍ、ｐ型ウェハでは０．１オームｃｍ＜ρ＜１００オームｃｍである。
【００５２】
層６６は、電気的にパッシベーション性のあるインターフェース層とすることができ、厚さ＜１０ｎｍであり、厚さが小さいため導電性の要件はなく、また厚さが小さいため吸収の制限はない。例には、シリコン酸化物、シリコン窒化物、真性非晶質シリコン、真性多結晶質シリコン、アルミニウム酸化物、アルミニウム窒化物、リン窒化物、チタン窒化物が含まれる。
【００５３】
層６７は、電気的にパッシベーション性のインターフェース層とすることができ、厚さ＜１０ｎｍであり、厚さが小さいため導電性の要件はなく、また厚さが小さいため吸収の制限はない。例には、シリコン酸化物、シリコン窒化物、真性非晶質シリコン、真性多結晶質シリコン、アルミニウム酸化物、アルミニウム窒化物、リン窒化物、チタン窒化物が含まれる。
【００５４】
本発明によれば、例えば図４Ａ〜Ｊおよび５Ａ〜Ｅに関して先に論じた部分的なリフトオフの原理に従って、誘電体層６２がコンタクト（例えば６４ａおよび６４ｂ）と実質的に同一平面上に形成される。
【００５５】
本発明のある利点は、別個のパッシベーションが不要である下部の多機能層を使用するときの、「光学的な」層のレジスト層に対する適合性にある。
【００５６】
通常、誘電体層（すなわち、前述の４２、５２、６２）は、電気的なパッシベーション機能もたらすが、それにはさらに高い処理温度が必要である。しかしながら、下にある層（例えば４１、５１、６１ａ、６１ｂ）が、それ自体で導電性およびパッシベーション性をもつ多機能層である場合には、層４２、５２、６２による別個のパッシベーションは不要である。したがって、材料４２、５２、６２は、単に光学的なものであり、実質的なパッシベーション性のないものとすることができ、より低い処理温度の使用が可能になり、本明細書で論じるレジスト層とのプロセスの適合性も高まる。
【００５７】
本願は、２００９年４月２１日出願の「High-Efficiency Solar Cell Structures and Methods of Manufacture」という名称の、本発明の譲受人に譲渡され、既に出願された米国特許仮出願（譲渡後の出願番号は第６１／１７１，１９４号明細書）、および２０１０年４月２１日出願の「High-Efficiency Solar Cell Structures and Methods of Manufacture」という名称の、本発明の譲受人に譲渡された国際特許出願（譲渡後の出願番号はＰＣＴ／ＵＳ１０／３１８６９）に関する。これらの出願はそれぞれ、やはり参照によって全体が本明細書に組み込まれる。本発明のすべての態様は、前述の出願の開示の任意のものと組み合わせて用いることができる。
【００５８】
本発明は、本明細書において論じる太陽電池の例に加えて、導電性コンタクトを必要とする層を有する任意のタイプの集積半導体回路に及ぶ。
【００５９】
要約すれば、本発明のある特定の態様には以下のものが含まれる。
【００６０】
すなわち、基板上に金属格子パターンを製造するための方法であって、塗布されパターン形成されたインクもしくはレジスト薄膜が、金属エッチング用のマスクとして、また後で堆積させる誘電体のリフトオフ用の自己整合マスクとして働く方法、
【００６１】
基板上に金属格子パターンをパターン形成する方法であって、基板の表面に金属薄膜を堆積させるステップと、金属薄膜の頂部にエッチレジストを堆積させるステップと、金属薄膜をエッチングするステップと、基板表面およびレジストの頂部に誘電体を堆積させるステップと、レジストおよび上にある誘電体を除去するステップとを含む方法、
【００６２】
基板の表面上の構造であって、金属格子パターンが誘電体によって囲まれ、金属とまわりの誘電体の間にギャップが存在しない構造、
【００６３】
導電性シリコン基板の上の誘電体が、誘電体の完全性を保つレジスト剥離剤に曝されるだけであり、それによって、基板上の誘電体の欠陥を通した望ましくないめっきを最小限に抑える方法、
【００６４】
基板の表面上の構造であって、金属格子パターンが誘電体によって囲まれ、金属とまわりの誘電体の間にギャップが存在せず、その結果、誘電体と金属格子パターンの間に浸透できないシールが生じる構造、
【００６５】
基板上の誘電体と前方の格子金属との間の浸透できないシールが、汚染金属の基板への移動を妨げる構造、ならびに／または
【００６６】
銅など汚染もする高導電性の金属が前方の格子金属スタックに含まれるが、下にあるシリコン基板への移動からは永久的に分離される構造および方法である。
【００６７】
前述の態様のいずれにおいても、基板を光起電力デバイスとすることができ；金属格子パターンが、太陽電池の前方および／もしくは後方のコンタクト電極を形成することができ；その後、金属格子パターンを金属で電気めっきして金属格子の電気伝導率を改善することができ；誘電体を光学的な反射防止層とすることができ；かつ／または誘電体を光学的な反射層とすることができる。
【００６８】
パターン形成されるレジストは、直接書き込み、ｉｎ−ｓｉｔｕで硬化させることができ、後続のパターンマスクの露光および現像は不要である。
【００６９】
パターン形成されるレジストを直接書き込む技術は、インクジェット印刷またはスクリーン印刷とすることができる。
【００７０】
レーザを用いて、誘電体内に選択的に孔をあけ、それによって、レジスト除去剤の化学物質によるレジストの侵食を容易にすることができる。
【００７１】
パターン形成されたレジストおよび上にある誘電体のｉｎ−ｓｉｔｕでの熱処理を用いて、孔、亀裂または他の欠陥を形成し、それにより、レジスト除去剤の化学物質、例えば適切なレジスト溶媒によって、場合によっては超音波攪拌および／またはメガソニック攪拌と組み合わせて、レジストの侵食を容易にすることができる。
【００７２】
パターン形成されたレジストは、パターン形成されたレジスト材料に吸収される液体に曝すことによって「膨張させる」ことができ、マスク材料の体積および面積を増大させ、それによって、脆性の誘電体コーティングを通る開口部を壊すように作用する。
【００７３】
誘電体コーティングは、マスク材料の体積膨張、ならびに後続のマスキング材料およびマスク材料を内包する誘電体コーティング層の除去によって、予め決められたパターンで取り除くことができる。
【００７４】
下部の基板は、多機能層を含めた、導電性の接続を必要とする任意のタイプの層とすることができる。
【００７５】
本明細書では、好ましい実施形態について詳しく図示および記述してきたが、関連する技術分野の技術者には、本発明の趣旨から逸脱することなく、様々な修正、追加、置換などを行うことが可能であり、したがって、そうした修正、追加、置換などは、以下の特許請求の範囲に定められる本発明の範囲内と考えられることが明らかになるであろう。
【図１Ａ】
0005612771.tif 000002
【図１Ｂ】
0005612771.tif 000003
【図２Ａ】
0005612771.tif 000004
【図２Ｂ】
0005612771.tif 000005
【図２Ｃ】
0005612771.tif 000006
【図２Ｄ】
0005612771.tif 000007
【図３Ａ】
0005612771.tif 000008
【図３Ｂ】
0005612771.tif 000009
【図３Ｃ】
0005612771.tif 000010
【図３Ｄ】
0005612771.tif 000011
【図４Ａ】
0005612771.tif 000012
【図４Ｂ】
0005612771.tif 000013
【図４Ｃ】
0005612771.tif 000014
【図４Ｄ】
0005612771.tif 000015
【図４Ｅ．１】
0005612771.tif 000016
【図４Ｆ．１】
0005612771.tif 000017
【図４Ｆ．２】
0005612771.tif 000018
【図４Ｇ．１】
0005612771.tif 000019
【図４Ｇ．２】
0005612771.tif 000020
【図４Ｈ】
0005612771.tif 000021
【図４Ｉ】
0005612771.tif 000022
【図４Ｊ】
0005612771.tif 000023
【図５Ａ】
0005612771.tif 000024
【図５Ｂ】
0005612771.tif 000025
【図５Ｃ】
0005612771.tif 000026
【図５Ｄ】
0005612771.tif 000027
【図５Ｅ】
0005612771.tif 000028
【図６】
0005612771.tif 000029